(57)【要約】  本発明は、脂環式ジアミンを５〜４０モル％含む脂肪族ジアミンを含むジアミンと、ナフタレンジカルボン酸（Ｎ）、またはビフェニルジカルボン酸（Ｂ）、またはその組みあわせを少なくとも５０モル％含むジカルボン酸と、から誘導されるモノマー単位９５〜１００モル％からなる半結晶性半芳香族ポリアミドに関する。【選択図】なし【特許請求の範囲】
【請求項１】
ジアミンおよびジカルボン酸から誘導されるモノマー単位９５〜１００モル％、および１種または複数種の他のモノマー単位０〜５モル％からなる半結晶性半芳香族ポリアミド（前記モル％は、モノマー単位の総モル％に対する）であって、
ａ）前記ジアミンが、１，４−ジアミノシクロヘキサン、４，４’−メチレン−ビス（シクロヘキシルアミン）（ＰＡＣ）、３，３’−ジメチル−４，４’−ジアミノシクロヘキシルメタン（ＭＡＣ）；３，３’，５，５’−テトラメチル−４，４’−ジアミノシクロヘキシルメタン；２，２’，３，３’−テトラメチル−４，４’−ジアミノシクロ−ヘキシルメタン；ノルボルナンジアミン；およびイソホロンジアミン（ＩＰＤ）、およびそのいずれかの混合物からなる群から選択される脂環式ジアミンを、ジアミンの総モル量に対して５〜４０モル％含む脂肪族ジアミンを少なくとも９０モル％を含み；
ｂ）前記ジカルボン酸が、ナフタレンジカルボン酸（Ｎ）、またはビフェニルジカルボン酸（Ｂ）、またはその組みあわせを、ジカルボン酸の総モル量に対して、５０〜１００モル％含む芳香族ジカルボン酸を少なくとも９５モル％含む、半結晶性半芳香族ポリアミド。
【請求項２】
前記脂環式ジアミンが、ＰＡＣ、ＭＡＣまたはＩＰＤ、またはそのいずれかの組みあわせを含む、請求項１に記載のポリアミド。
【請求項３】
前記ジアミンが、直鎖状脂肪族α−ωジアミンを、ジアミンの総モル量に対して６０〜９５モル％含む、請求項１または２に記載のポリアミド。
【請求項４】
前記直鎖状脂肪族α−ωジアミンがＣ２〜Ｃ２０ジアミンを含む、請求項３に記載のポリアミド。
【請求項５】
前記ジアミンが、直鎖状脂肪族α−ωジアミンまたは請求項１に記載の群から選択される脂環式ジアミンではない、他のジアミンを、ジアミンの総モル量に対して０〜１０モル％含む、請求項１から４のいずれか一項に記載のポリアミド。
【請求項６】
前記ジカルボン酸が、他の芳香族ジカルボン酸を、ジカルボン酸の総モル量に対して０〜４０モル％含む、請求項１から５のいずれか一項に記載のポリアミド。
【請求項７】
前記他の芳香族ジカルボン酸が、テレフタル酸またはイソフタル酸、またはその混合物を含み、好ましくはテレフタル酸を含む、請求項６に記載のポリアミド。
【請求項８】
前記ジカルボン酸が、脂肪族ジカルボン酸を、ジカルボン酸の総モル量に対して０〜５モル％、好ましくは０〜２モル％含む、請求項１から７のいずれか一項に記載のポリアミド。
【請求項９】
少なくとも２５０℃のＴｍ，少なくとも２０Ｊ／ｇのΔＨｍ、および少なくとも１３５℃のＴｇを有する、請求項１から８のいずれか一項に記載のポリアミド。
【請求項１０】
（Ａ）請求項１から９のいずれか一項に記載の半結晶性半芳香族ポリアミド；および
（Ｂ）補強剤；および任意選択的に
（Ｃ）１種または複数種の更なる成分
を含む、熱可塑性ポリマー組成物。
【請求項１１】
（Ａ）半結晶性半芳香族ポリアミド３０〜７０重量％；
（Ｂ）無機充填剤または繊維補強剤、またはその組みあわせ５〜６０重量％；
（Ｃ）１種または複数種の更なる成分０〜４０重量％；
を含む、請求項１０に記載の組成物。
【発明の詳細な説明】
【発明の詳細な説明】
【０００１】
本発明は、半結晶性半芳香族ポリアミド、およびそれを含む組成物に関する。
【０００２】
半結晶性半芳香族ポリアミドは、広く知られており、電気、電子および自動車分野で使用される種々の組成物において適用される。これらの分野の多くでは、半結晶性半芳香族ポリアミドは、表面取付け技術（ＳＭＴ）などにおける高温加工、ボンネット下の自動車などにおける高い連続使用温度を含む要求のより高い条件下にて、そのより良い性能のために、かつ湿潤条件下でのより良い性能のために、その脂肪族相当物よりも好ましい。特に、機械的性質の保持および良好な寸法安定性は重要な特性である。特殊な非晶質半芳香族ポリアミドで、湿潤条件下でのさらに優れた性能が得られる。しかし、これらのポリアミドは、要求される高温での機械的性質を欠いている。さらに、これらの非晶質半芳香族ポリアミドでは、流動性と、高温剛性および耐クリープ性、耐衝撃性および耐疲労性などの機械的性能との良好なバランスを得ることがより難しいと思われる。良好な機械的性質を達成するためには、一般的には補強剤の高い充填が必要とされ、その結果として流動性の欠点を有する。さらに、部品の小型化に対する体系的なトレンドがあり、向上した流動性が必要とされると同時に、高温および湿潤条件下での機械的性能への要求が増加している。
【０００３】
したがって、良好な流動性、良好な機械的性質および寸法安定性を有し、かつ異なる条件下にて向上した性能のバランスを示す、ポリアミドおよびそれを含む組成物が必要とされている。
【０００４】
本発明の目的は、性能の向上したバランスを有するかかるポリアミド、およびそれを含む組成物を提供することである。
【０００５】
この目的は、本発明による半結晶性半芳香族ポリアミド、およびそれを含む組成物で達成される。
【０００６】
本発明の第１実施形態に従って、ポリアミドは、ジアミンおよびジカルボン酸から誘導されるモノマー単位９５〜１００モル％、好ましくは９８〜１００モル％、１種または複数種の他のモノマー単位０〜５モル％、好ましくは０〜２モル％（そのモル％はモノマー単位の総モル％に対する）からなる半結晶性半芳香族ポリアミドであり、
ａ）そのジアミンは、１，４−ジアミノシクロヘキサン、４，４’−メチレン−ビス（シクロヘキシルアミン）（ＰＡＣ）、４，４’−メチレン−ビス（２−メチルシクロヘキシルアミン）（ＭＡＣ）；３，３’，５，５’−テトラメチル−４，４’−ジアミノシクロヘキシルメタン；２，２’，３，３’−テトラメチル−４，４’−ジアミノシクロ−ヘキシルメタン；ノルボルナンジアミン；およびイソホロンジアミン（ＩＰＤ）、およびそのいずれかの混合物からなる群から選択される脂環式ジアミンを、ジアミンの総モル量に対して５〜４０モル％含む脂肪族ジアミンを少なくとも９０モル％含み；かつ
ｂ）そのジカルボン酸は、ナフタレンジカルボン酸（Ｎ）、またはビフェニルジカルボン酸（Ｂ）、またはその組みあわせを、ジカルボン酸の総モル量に対して５０〜１００モル％含む芳香族ジカルボン酸を少なくとも９５モル％含む。
【０００７】
本発明の第２実施形態に従って、その組成物は、
（Ａ）上記の半結晶性半芳香族ポリアミド；および
（Ｂ）補強剤；および任意選択的に、
（Ｃ）１種または複数種の更なる成分；
を含む熱可塑性ポリマー組成物である。
【０００８】
本発明による半結晶性半芳香族ポリアミドの効果は、そのポリアミドを含む組成物が、良好な加工性および良好な機械的性質、ならびに良好な寸法安定性を有し、かつ高温での湿潤条件下にて向上した機械的性質の保持を有することである。
【０００９】
本発明によるポリアミドは、ジアミンの総モル量に対して上記で指定される脂環式ジアミンを５〜４０モル％含む。５〜４０モル％の範囲の量の場合、ポリアミドおよびその組成物の特性のバランスは、５モル％未満または４０モル％を超える量でのバランスよりも優れている。
【００１０】
本明細書において、脂環式ジアミンの量は、好ましくは１０〜３５モル％、さらに好ましくは１５〜３２モル％の範囲である。
【００１１】
脂環式ジアミンは、１，４−ジアミノシクロヘキサン、４，４’−メチレン−ビス（シクロヘキシルアミン）（本明細書においてＰＡＣと略記される）、４，４’−メチレン−ビス（２−メチルシクロヘキシルアミン）（３，３’−ジメチル−４，４’−ジアミノシクロヘキシルメタンに等しい；本明細書においてＭＡＣと略記される）；３，３’，５，５’−テトラメチル−４，４’−ジアミノシクロヘキシルメタン；２，２’，３，３’−テトラメチル−４，４’−ジアミノシクロ−ヘキシルメタン；ノルボルナンジアミン；およびイソホロンジアミン（３−アミノメチル−３，５，５−トリメチルシクロヘキシルアミンに等しい；本明細書においてＩＰＤと略記される）、およびそのいずれかの混合物からなる群から選択される。
【００１２】
好ましくは、脂環式ジアミンは、ＰＡＣ、ＭＡＣまたはＩＰＤ、またはそのいずれかの混合物を含む。さらに好ましくは、脂環式ジアミンは、ＰＡＣまたはＭＡＣ、またはそのいずれかの混合物を含み、あるいはより良くは、ＰＡＣまたはＭＡＣ、またはそのいずれかの混合物から完全になる。
【００１３】
ジアミンは、脂肪族ジアミンを少なくとも９０モル％含む。好ましくは、ジアミンは、前記脂環式ジアミンの次に、ジアミンの総モル量に対して範囲６０〜９５モル％の量で直鎖状脂肪族α−ωジアミンを含む。さらに好ましくは、直鎖状脂肪族α−ωジアミンは、Ｃ２〜Ｃ２０ジアミン、またはそのいずれかの混合物、またさらに好ましくはＣ４〜Ｃ１８ジアミン、またはそのいずれかの混合物を含む。
【００１４】
直鎖状脂肪族α−ωジアミンとは、本明細書において２つのアミン基（−ＮＨ２）を含むジアミンと理解され、どちらのＮＨ２基も直鎖状脂肪族鎖の末端に位置し、つまり１つの−ＮＨ２基はα位に位置し、もう一方はω位に位置する。かかるジアミンの例は、１，２−ジアミノエタン（同義語：１，２−エチレンジアミン；２炭素）；１，３−ジアミノプロパン（同義語：プロパン−１，３−ジアミンまたは１，３−プロピレンジアミン；３炭素）；ブタン−１，４−ジアミン（同義語：１，４−ブタンジアミン；４炭素）；ペンタン−１，５−ジアミン（同義語：１，５−ペンタンジアミン；５炭素）；ヘキサメチレンジアミン（同義語：ヘキサン−１，６−ジアミンまたは１，６−ヘキサンジアミン；６炭素）、ヘプタメチレンジアミン（同義語：ヘプタン−１，７−ジアミンまたは１，７−ヘプタンジアミン）およびオクタメチレンジアミン（同義語：オクタン−１．８−ジアミンまたは１，８−オクタンジアミン）、１，９−ノナンジアミン、１，１０−デカンジアミン、１，１１−ウンデカンジアミン、および１，１２−ドデカンジアミンおよび１，１８−オクタデカンジアミンである。
【００１５】
さらに、ジアミンは任意選択的に、１つまたは複数の他のジアミンを含み得る。他のジアミンは、例えば、分岐状脂肪族ジアミン、上記の脂環式ジアミンではない環状脂肪族ジアミン、またはアラルキルジアミン、またはそのいずれかの組みあわせであり得る。分岐状ジアミンの一例は、２−メチル，１，５−ペンタンジアミンである。かかる環状ジアミンの例は、１，３−シクロヘキサンジアミンおよび１，４−シクロヘキサンジアミンである。アラルキルジアミンの例は、メタキシリレンジアミン（ＭＸＤ）およびパラキシリレンジアミン（ＰＸＤ）である。
【００１６】
本発明によるポリアミドは、仮にあるとしても、ジアミンの総モル量に対して好ましくは０〜１０モル％、さらに好ましくは０〜５モル％の量で、上記の群から選択される脂環式ジアミンまたは直鎖状脂肪族α−ωジアミンではない、１種または複数種の他のジアミンを含み得る。
【００１７】
第１の実施形態による半結晶性半芳香族ポリアミドにおけるジカルボン酸は、ジカルボン酸の総モル量に対して範囲５０〜１００モル％の量で、ナフタレンジカルボン酸（本明細書においてＮとも略記される）、またはビフェニルジカルボン酸（本明細書においてＢとも略記される）、またはその組みあわせを含む芳香族ジカルボン酸を少なくとも９５モル％含む。好ましくは、その量は、ジカルボン酸の総モル量に対して６０〜１００モル％、さらに好ましくは７５〜１００モル％の範囲である。
【００１８】
適切には、ナフタレンジカルボン酸（Ｎ）は、２，６−ナフタレンジカルボン酸、１，４−ナフタレンジカルボン酸、１，５−ナフタレンジカルボン酸、２，７−ナフタレンジカルボン酸、またはその組みあわせのうちの１つを含み、好ましくは２，６−ナフタレンジカルボン酸を含む、または２，６−ナフタレンジカルボン酸からさえなる。
【００１９】
適切には、ビフェニルジカルボン酸（Ｂ）は、３，３’−ビフェニルジカルボン酸、３，４’−ビフェニルジカルボン酸および４，４’−ビフェニルジカルボン酸のうちの１つを含み、好ましくは４，４’−ビフェニルジカルボン酸を含む、または４，４’−ビフェニルジカルボン酸からさえなる。
【００２０】
ジカルボン酸は適切には、仮にあるとしても、ジカルボン酸の総モル量に対して０〜５０モル％、好ましくは０〜４０モル％、およびさらに好ましくは０〜２５モル％の範囲の量で、ナフタレンジカルボン酸（Ｎ）およびビフェニルジカルボン酸（Ｂ）と異なるもう１つのジカルボン酸を、他の芳香族ジカルボン酸を含む。適切には、他の芳香族ジカルボン酸は、テレフタル酸（Ｔ）またはイソフタル酸（Ｉ）、またはその混合物を含み、好ましくはテレフタル酸を含む、またはより良くはテレフタル酸からなる。
【００２１】
ポリアミドは任意選択的に、脂肪族ジカルボン酸を含み得る。その量は、ジカルボン酸の総モル量に対して、０〜５モル％、好ましくは０〜２モル％の範囲に限定される。
【００２２】
ポリアミドは、ジアミンおよびジカルボン酸から誘導されるモノマー単位を含む。ポリアミドはさらに、他のモノマー単位、例えば、１個の官能基、または３個の官能基、または３個を超える官能基、またはその混合物を含む１つまたは複数のモノマーから誘導されるモノマー単位を含む。本明細書において、その官能基は適切には、アミン基またはカルボン酸である。単官能モノマーを連鎖停止剤として使用することができる。三官能性モノマーおよび四官能性以上のモノマーは、分岐剤として使用することができる。他のモノマー単位はアミノ酸、またはラクタム、またはその混合物などの二官能性モノマーから誘導することもできる。
【００２３】
本発明の好ましい実施形態において、ポリアミドは半結晶性半芳香族ポリアミドであり、
ａ．ジアミンは、
ｉ．１，４−ジアミノシクロヘキサン、４，４’−メチレン−ビス（シクロヘキシルアミン）（ＰＡＣ）、３，３’−ジメチル−４，４’−ジアミノシクロヘキシルメタン（ＭＡＣ）；３，３’，５，５’−テトラメチル−４，４’−ジアミノシクロヘキシルメタン；２，２’，３，３’−テトラメチル−４，４’−ジアミノシクロヘキシルメタン；ノルボルナンジアミン；およびイソホロンジアミン（ＩＰＤ）、およびそのいずれかの混合物からなる群から選択される脂環式ジアミンであって、ＰＡＣ、ＭＡＣおよびＩＰＤ、またはその組みあわせを１０〜４０モル％含む、脂環式ジアミン５〜４０モル％；
ｉｉ．直鎖状脂肪族α−ωジアミン６０〜９０モル％、および任意選択的に、
ｉｉｉ．他のジアミン０〜１０モル％；
からなり、そのモル％はジアミンの総モル量に対するモル％であり、
ｂ．ジカルボン酸は、
ｉ．ナフタレンジカルボン酸および／またはビフェニルジカルボン酸５０〜１００モル％；および任意選択的に、
ｉｉ．他の芳香族ジカルボン酸０〜５０モル％、および／または
ｉｉｉ．脂肪族ジカルボン酸０〜５モル％、
からなり、そのモル％はジカルボン酸の総モル量に対するモル％である。
【００２４】
さらに好ましい実施形態において、ポリアミドは半結晶性半芳香族ポリアミドであり、
ａ．ジアミンは、
ｉ．ＰＡＣ、ＭＡＣおよびＩＰＤ、またはその組みあわせから選択される脂環式ジアミン１０〜４０モル％、および
ｉｉ．直鎖状脂肪族α−ωジアミン６０〜９０モル％および任意選択的に、
ｉｉｉ．直鎖状脂肪族α−ωジアミンまたはＰＡＣ、ＭＡＣおよびＩＰＤから選択される脂環式ジアミンではない、他のジアミン０〜１０モル％、
からなり、そのモル％はジアミンの総モル量に対するモル％であり、
ｂ．ジカルボン酸は、
ｉ．ジカルボン酸の総モル量に対して、ナフタレンジカルボン酸および／またはビフェニルジカルボン酸７５〜１００モル％、および任意選択的に
ｉｉ．ジカルボン酸の総モル量に対して、他の芳香族ジカルボン酸０〜２５モル％、および／または
ｉｉｉ．ジカルボン酸の総モル量に対して、脂肪族ジカルボン酸０〜５モル％、
からなり、そのモル％はジカルボン酸の総モル量に対するモル％である。
【００２５】
半結晶性ポリマーは通常、融解温度および融解エンタルピーによって特徴付けられる結晶質ドメインと、ガラス転移温度によって特徴付けられる非晶質ドメインと、を含むモフォロジーを有する。
【００２６】
半結晶性ポリアミドにおける半結晶性という用語は本明細書において、ポリアミドが、融解温度（Ｔｍ）および融解エンタルピー（ΔΗｍ）、ならびにガラス転移温度（Ｔｇ）を有すると理解される。
【００２７】
適切には、本発明による半結晶性半芳香族ポリアミドの融解温度（Ｔｍ）およびその様々な好ましい、かつ特定の実施形態は適切には、少なくとも２５０℃、またはより良くは少なくとも２７０℃である。好ましくはＴｍは、２８０〜３５０℃、さらに好ましくは２９０〜３３０℃の範囲にある。
【００２８】
本明細書において融解温度という用語は、ＩＳＯ−１１３５７−１／３，２０１１に準拠して、予備乾燥された試料について、Ｎ２雰囲気中で加熱および冷却速度２０℃／分で示差走査熱量測定（ＤＳＣ）法によって測定される温度と理解される。本明細書においてＴｍは、第２加熱サイクルにおける最高融解ピークのピーク値から計算されている。
【００２９】
適切には、本発明による半結晶性ポリアミド、およびその様々な好ましい、かつ特定の実施形態は、少なくとも１０Ｊ／ｇ、好ましくは少なくとも２０Ｊ／ｇ、およびさらに好ましくは少なくとも２５Ｊ／ｇの融解エンタルピーを有する。
【００３０】
本明細書において融解エンタルピー（ΔΗｍ）という用語は、ＩＳＯ−１１３５７−１／３，２０１１に準拠して、予備乾燥された試料について、Ｎ２雰囲気中で加熱および冷却速度２０℃／分でＤＳＣ法によって測定される融解エンタルピーと理解される。本明細書において（ΔΗｍ）は、第２加熱サイクルにおける融解ピーク下の面積（ｓｕｒｆａｃｅ）から計算される。
【００３１】
適切には、本発明による半結晶性ポリアミド、およびその様々な好ましい、かつ特定の実施形態は、少なくとも１３５℃、好ましくは少なくとも１４５℃、さらに好ましくは少なくとも１５０℃のガラス転移温度を有する。
【００３２】
本明細書においてガラス転移温度（Ｔｇ）という用語は、ＩＳＯ−１１３５７−１／２，２０１１に準拠して、予備乾燥された試料について、Ｎ２雰囲気中で加熱および冷却速度２０℃／分でＤＳＣ法によって測定される温度と理解される。本明細書において、Ｔｇは、親熱曲線の第２加熱サイクルの変曲点と一致する親熱曲線の１次導関数（時間に関する）のピーク値から計算されている。
【００３３】
本発明の好ましい実施形態において、半結晶性半芳香族ポリアミドは、少なくとも２５０℃のＴｍ、少なくとも２０Ｊ／ｇのΔＨｍ、および少なくとも１３５℃のＴｇを有する。さらに好ましくは、半結晶性半芳香族ポリアミドは、少なくとも２７０℃のＴｍ、少なくとも２５Ｊ／ｇのΔＨｍ、少なくとも１４５℃のＴｇを有する。
【００３４】
本発明は、熱可塑性ポリマー組成物にも関する。本明細書において、その組成物は、
（Ａ）上述の本発明による半結晶性半芳香族ポリアミド；
（Ｂ）補強剤；および任意選択的に
（Ｃ）１種または複数種の更なる成分；
を含む。
【００３５】
適切には、その組成物は、
（Ａ）半結晶性半芳香族ポリアミド３０〜７０重量％；
（Ｂ）無機充填剤または繊維補強剤、またはその組みあわせ５〜６０重量％；
（Ｃ）１種または複数種の更なる成分０〜４０重量％；
を含む。
【００３６】
本発明による組成物の効果は、半結晶性半芳香族ポリアミドと補強剤との併用効果である。補強剤は、組成物の機械的性質、特に引張り強さおよび引張弾性率に寄与し、本発明による半結晶性半芳香族ポリアミドは、高温での湿潤条件下における機械的性質の保持に寄与する。
【００３７】
適切には、半結晶性半芳香族ポリアミドはその点で、本発明の第１実施形態、またはそのいずれかの好ましい、もしくは特定の実施形態による半結晶性半芳香族ポリアミドである。
【００３８】
本発明による組成物における補強剤は適切には、強化用繊維および無機充填剤、またはその組みあわせから選択される少なくとも１つの成分を含む。本明細書において、広範囲の繊維および充填剤が使用され得る。かかる充填剤の例としては、限定されないが、シリカ、メタケイ酸塩、アルミナ、タルク、珪藻土、粘土、カオリン、石英、ガラス、マイカ、二酸化チタン、モリブデンジスルフィド、セッコウ、酸化鉄、酸化亜鉛、粉末状ポリテトラフルオロエチレン、モンモリロナイト、炭酸カルシウム、ガラス粉末およびガラスビーズが挙げられる。
【００３９】
強化用繊維として、例えば芳香族繊維ならびに無機繊維が使用され得る。好ましくは、無機繊維が使用される。その例は、ガラス繊維、炭素繊維、ホウ素繊維、セラミック繊維および珪灰石のウィスカおよびチタン酸カリウムである。
【００４０】
本発明の好ましい実施形態において、ポリマー組成物中の補強剤は、無機繊維または無機充填剤、またはその組みあわせを含む、または無機繊維または無機充填剤、またはその組みあわせからなる。
【００４１】
好ましくは、補強剤（成分（Ｂ））は、ガラス繊維または炭素繊維を含む。さらに好ましくは、ガラス繊維が使用される。これらのガラス繊維は、種々の組成および形状、例えばＳガラス、Ｅガラスおよび玄武岩ガラス、ならびにラウンドガラスおよびフラットガラス繊維の形態をとり得る。
【００４２】
ポリマー組成物は、半結晶性半芳香族ポリアミド（成分（Ａ））、および補強剤（成分（Ｂ））と異なる１種または複数種の他の成分（成分（Ｃ））を含み得る。成分（Ｃ）として、ポリアミド成形組成物に使用される補助添加剤を使用してもよい。
【００４３】
本明細書において「１つまたは複数（１種または複数種）」および「少なくとも１つ（少なくとも１種類）」という用語は、同じ意味を有し、同義で使用することができることを意味すると留意される。成分の量が０重量％であり得る場合、例えば成分が、０重量％から始まる範囲の量で存在する場合、０重量％の量は、かかる成分が全く存在しないと理解される。
【００４４】
適切な添加剤としては、安定剤、難燃剤、可塑剤、導電および／または帯電防止剤、潤滑剤および離型剤、核剤、染料および顔料、およびポリアミド組成物で使用され得る、他のいずれかの補助添加剤が挙げられる。熱安定剤の例としては、ハロゲン化銅（Ｉ）、例えば臭化銅およびヨウ化銅、およびアルカリハロゲン化物、例えば臭化リチウム、臭化ナトリウムおよび臭化カリウム、ならびにヨウ化リチウム、ヨウ化ナトリウムおよびヨウ化カリウムが挙げられる。
【００４５】
本発明は、以下の実施例および比較実験でさらに説明される。
【００４６】
［ポリマーの製造］
［実施例１〜５および比較実験Ａ〜Ｄ］
所望の組成に従って適切な量およびモル比で、二酸およびジアミンを計量し、ガラスバイアルに入れた。等モルバランスのジアミンと二酸をガラスバイアルに確実に添加した。続いて、ガラスバイアルをオートクレーブ内の金属容器に入れ、窒素を通過させることによって、雰囲気を不活性にした。金属容器を閉め、２９０℃に予熱されたヒーター内に置き、そこで２時間維持した。続いて、容器を室温に冷却し、得られたポリマーをガラスバイアルから取り出した。
【００４７】
［配合］
ガラス繊維強化熱可塑性ポリアミド組成物の標準配合条件を用いて、二軸スクリュー押出機でガラス繊維強化組成物、ポリアミド７０重量％、ガラス繊維３０重量％を調製した。
【００４８】
ポリマーの組成およびポリマーの物理的性質、ならびにポリマーおよび組成物の機械的性質を表１に示す。本明細書において、相対湿度１００％でのコンディショニング前および後の、ポリマーおよび組成物で作製された試験片の１１５℃での動的弾性率を試験し、比較した。ポリマーおよび組成物の機械的性能の傾向は同等である。本発明（Ｅ−１〜５）によるポリマーおよび組成物は、他の材料（ＣＥ−Ａ〜Ｄ）よりも優れた性質を保持する。
【００４９】
【表１】
2019535842.tif 000002
【国際調査報告】
2019535842.tif 000003
2019535842.tif 000004